【手続補正書】
【提出日】平成17年9月15日(2005.9.15)
【手続補正１】
【補正対象書類名】明細書
【補正対象項目名】特許請求の範囲
【補正方法】変更
【補正の内容】
【特許請求の範囲】
【請求項１】  有機充填材料（Ａ）２０〜７９重量％、曲げ剛性率（ＡＳＴＭ  Ｄ７９０Ａ  オルゼン式スティフネス）が３〜６０ＭＰａの熱可塑性樹脂又はエラストマー（Ｂ）７０〜２０重量％、及び不飽和カルボン酸又はその誘導体により変性した変性樹脂（Ｃ）１〜２０重量％からなることを特徴とする成形用樹脂組成物。
【請求項２】  前記不飽和カルボン酸の誘導体が不飽和カルボン酸無水物であることを特徴とする請求項１記載の成形用樹脂組成物。
【請求項３】  前記変性樹脂（Ｃ）が不飽和カルボン酸又はその酸無水物によりグラフト変性した変性樹脂であることを特徴とする請求項１又は２に記載の成形用樹脂組成物。
【請求項４】  前記有機充填材料（Ａ）が草木類であることを特徴とする請求項１乃至３の何れかに記載の成形用樹脂組成物。
【請求項５】  前記有機充填材料（Ａ）が、除草、伐採により得られた草木類で、平均長さ０．０１〜２０ｍｍに粉砕されたものであることを特徴とする請求項１乃至４の何れかに記載の成形用樹脂組成物。
【請求項６】  前記熱可塑性樹脂又はエラストマー（Ｂ）が、エチレン系重合体（Ｂ−１）及び／又はオレフィン系熱可塑性エラストマー（Ｂ−２）であることを特徴とする請求項１乃至５の何れかに記載の成形用樹脂組成物。
【請求項７】  前記エチレン系重合体（Ｂ−１）が、エチレンを５０〜９８重量％及び不飽和カルボン酸エステル又はビニルエステルを２〜５０重量％含有する共重合体であることを特徴とする請求項６記載の成形用樹脂組成物。
【請求項８】  前記エチレン系重合体（Ｂ−１）が、エチレン・不飽和カルボン酸共重合体又はそのアイオノマーであることを特徴とする請求項６記載の成形用樹脂組成物。
【請求項９】  前記エチレン系重合体（Ｂ−１）が、密度０．９００〜０．９４０ｇ／ｃｍ３のエチレン・αーオレフィンランダム共重合体及び／又は非晶或いは低結晶性の密度０．８６０〜０．９００ｇ／ｃｍ３のエチレン・αーオレフィンランダム共重合体であることを特徴とする請求項６記載の成形用樹脂組成物。
【請求項１０】  請求項１乃至９の何れかに記載の成形用樹脂組成物を成形して成る成形体。
【請求項１１】  前記成形用樹脂組成物がシート状に成形されていることを特徴とする請求項１０記載の成形体。
【手続補正２】
【補正対象書類名】明細書
【補正対象項目名】０００６
【補正方法】変更
【補正の内容】
【０００６】
【課題を解決するための手段】
本発明によれば、有機充填材料（Ａ）２０〜７９重量％、曲げ剛性率（ＡＳＴＭ  Ｄ７９０Ａ  オルゼン式スティフネス）が３〜６０ＭＰａの熱可塑性樹脂又はエラストマー（Ｂ）７０〜２０重量％、及び不飽和カルボン酸又はその誘導体により変性した変性樹脂（Ｃ）１〜２０重量％からなることを特徴とする成形用樹脂組成物が提供される。
本発明の成形用樹脂組成物においては、
（１）前記有機充填材料（Ａ）が草木類、特に除草、伐採により得られた草木類で、平均長さ０．０１〜２０ｍｍに粉砕されたものであること、
（２）前記熱可塑性樹脂又はエラストマー（Ｂ）が、エチレン系重合体（Ｂ−１）及び／又はオレフィン系熱可塑性エラストマー（Ｂ−２）であること、
（３）前記エチレン系重合体（Ｂ−１）が、エチレンを５０〜９８重量％及び不飽和カルボン酸エステル又はビニルエステルを２〜５０重量％含有する共重合体であること、
（４）前記エチレン系重合体（Ｂ−１）が、エチレン・不飽和カルボン酸共重合体又はそのアイオノマーであること、
（５）前記エチレン系重合体（Ｂ−１）が、密度０．９００〜０．９４０ｇ／ｃｍ３のエチレン／αーオレフィンランダム共重合体及び／又は非晶或いは低結晶性の密度０．８６０〜０．９００ｇ／ｃｍ３のエチレン・αーオレフィンランダム共重合体であること、
（６）前記不飽和カルボン酸又はその誘導体により変性した変性樹脂（Ｃ）が、不飽和カルボン酸又はその酸無水物により変性された樹脂であり、特に、グラフト変性された変性樹脂であること、
が好ましい。
【手続補正３】
【補正対象書類名】明細書
【補正対象項目名】０００８
【補正方法】変更
【補正の内容】
【０００８】
【発明の実施形態】
本発明の成形用樹脂組成物は、有機充填材料（Ａ）２０〜７９重量％、曲げ剛性率（ＡＳＴＭ  Ｄ７９０Ａ  オルゼン式スティフネス）が３〜６０ＭＰａの熱可塑性樹脂又はエラストマー（Ｂ）７０〜２０重量％、及び不飽和カルボン酸又はその誘導体により変性した変性樹脂（Ｃ）（以下単に不飽和カルボン酸変性樹脂（Ｃ）と略称することがある）１〜２０重量％からなることが重要な特徴である。
上記構成を有する成形用樹脂組成物が、有機充填材料（Ａ）を高濃度で含有しつつも、優れた機械的強度と表面平滑性及び柔軟性を有する理由は明らかではないが、曲げ剛性率（ＡＳＴＭ  Ｄ７９０Ａ  オルゼン式スティフネス）が３〜６０ＭＰａの熱可塑性樹脂又はエラストマー（Ｂ）は柔軟で結晶性が少なく、フィラーローディング性に優れていると共に、不飽和カルボン酸変性樹脂（Ｃ）、特に不飽和カルボン酸又はその無水物でグラフト変性された変性樹脂、が有機充填材料に対して成形加工中の溶融状態においても優れた親和性を発揮し、溶融樹脂中に有機充填材料が取り込まれた状態となって流動するため、機械的強度、表面平滑性、柔軟性が向上すると考えられる。
しかも本発明の成形用樹脂組成物においては、樹脂切れを起こし難いので、成形品の表面に有機充填材料が露出することもなく、表面平滑性に優れた成形品を得ることが可能となるのである。
【手続補正４】
【補正対象書類名】明細書
【補正対象項目名】００１３
【補正方法】変更
【補正の内容】
【００１３】
（Ｂ−１）エチレン系共重合体
エチレン系共重合体としては、エチレンと不飽和カルボン酸エステル又はビニルエステルからなる共重合体（Ｂ−１−１）、エチレン・不飽和カルボン酸共重合体又はそのアイオノマー（Ｂ−１−２）、密度０．９００〜０．９４０ｇ／ｃｍ３のエチレン／α−オレフィンランダム共重合体（Ｂ−１−３）及び／又は非晶或いは低結晶性の密度０．８６０〜０．９００ｇ／ｃｍ３のエチレン・α−オレフィンランダム共重合体（Ｂ−１−４）を好適に用いることができるが、特にエチレンと不飽和カルボン酸エステル又はビニルエステルとの共重合体が好ましい。
【手続補正５】
【補正対象書類名】明細書
【補正対象項目名】００１６
【補正方法】変更
【補正の内容】
【００１６】
エチレンと不飽和カルボン酸エステル又はビニルエステルからなる共重合体の具体例としては、エチレン−アクリル酸メチル共重合体、エチレンーアクリル酸エチル共重合体、エチレン−メタクリル酸メチル共重合体、エチレン−メタクリル酸エチル共重合体のようなエチレン−（メタ）アクリル酸アルキルエステル共重合体やエチレン−酢酸ビニル共重合体を挙げることができる。
例えば、エチレン−酢酸ビニル共重合体を使用する場合には、酢酸ビニル含有量が５〜４９重量％、好適には２５〜３３重量％で、メルトフローレート（ＭＦＲ）が１〜２００ｇ／１０分、特に１〜１０ｇ／１０分（２１６０ｇ荷重、１９０℃）のエチレン−酢酸ビニル共重合体を好適に使用することができる。
【手続補正６】
【補正対象書類名】明細書
【補正対象項目名】００２０
【補正方法】変更
【補正の内容】
【００２０】
（Ｂ−１−４）
非晶或いは低結晶性の密度０．８５０〜０．９００ｇ／ｃｍ３  のエチレン−α−オレフィンランダム共重合体
本発明の（Ｂ）成分として用いる非晶或いは低結晶性の密度０．８６０〜０．９００ｇ／ｃｍ３のエチレン−α−オレフィンランダム共重合体は、エチレンとα−オレフィンを共重合したものであり、密度（ＡＳＴＭ  Ｄ１５０５）が０．８５０ｇ／ｃｍ３以上０．９００ｇ／ｃｍ３ 未満、好適には、０．８５５ｇ／ｃｍ３以上０．８９５ｇ／ｃｍ３以下の範囲にあることが好ましい。
またメルトフローレート（ＡＳＴＭ  Ｄ１２３８、１９０℃、荷重２．１６ｋｇ）は０．５〜５０ｇ／１０分、特に０．２〜２０ｇ／１０分の範囲にあることが好ましい。
本発明に用いるα−オレフィンは、上述した炭素原子数が３〜２０のα−オレフィンを用いることができるが、好適には炭素数４〜１０、より好適には炭素数４〜８のα−オレフィンを用いることが望ましい。
α−オレフィンは、１種又は２種以上組み合わせて用いることができる。
【手続補正７】
【補正対象書類名】明細書
【補正対象項目名】００２９
【補正方法】変更
【補正の内容】
【００２９】
（Ｃ）不飽和カルボン酸変性樹脂 
本発明において不飽和カルボン酸変性樹脂（Ｃ）は、樹脂組成物中に１〜２０重量％、特に２〜１５重量％の量で配合することが重要である。
本発明で用いる不飽和カルボン酸変性樹脂としては不飽和カルボン酸グラフト変性樹脂であっても、不飽和カルボン酸又はその誘導体を共重合して主鎖中に導入して変性した樹脂であってもよいが、本発明では特に不飽和カルボン酸グラフト変性樹脂が好ましい。
変性剤（不飽和カルボン酸又はその誘導体）の含有量はベースポリマー成分に対して０．０１〜１０重量％が好ましい。
本発明で用いる不飽和カルボン酸グラフト変性樹脂は、不飽和カルボン酸又はその誘導体によりベースポリマーをグラフト変性した樹脂であり、不飽和カルボン酸又はその誘導体のグラフト量は変性前（未変性）のベースポリマーに対して０．０１〜１０重量％、好ましくは０．０５〜５重量％であることが好ましい。
この不飽和カルボン酸変性樹脂のグラフト変性前あるいは共重合による変性前のベースポリマーとしてはオレフィンの単独重合体又は共重合体を挙げることができ、具体的には例えば高圧法ポリエチレン、中・高密度ポリエチレン、直鎖状低密度ポリエチレン、超低密度ポリエチレン、メタロセン系エチレン重合体のようなポリエチレン、ポリプロピレン、ポリ−１−ブテン、ポリ−４−メチル−１−ペンテン、エチレンとビニルエステルの共重合体、たとえばエチレン・酢酸ビニル共重合体、エチレンとα,β−アクリル酸エステル、メタクリル酸エステルのような不飽和カルボン酸エステル、例えばアクリル酸メチル、アクリル酸エチル、アクリル酸イソブチル、アクリル酸ｎブチル、アクリル酸−２−エチルヘキシル、メタクリル酸メチル、メタクリル酸エステル、メタクリル酸グリシジル、マレイン酸ジメチルなどとの共重合体を挙げることができる。
本発明ではこの中で、ポリエチレン、エチレンとビニルエステル（特に酢酸ビニル）との共重合体が好ましい。
【手続補正８】
【補正対象書類名】明細書
【補正対象項目名】００３０
【補正方法】変更
【補正の内容】
【００３０】
また変性剤としての不飽和カルボン酸又はその誘導体としては、アクリル酸、メタクリル酸、マレイン酸、フマル酸、イタコン酸、無水マレイン酸、無水イタコン酸、マレイン酸モノメチル、マレイン酸モノエチル、ナジック酸（登録商標）等を挙げることができ、特にマレイン酸、ナジック酸（登録商標）又はこれらの酸無水物を好適に使用できる。
不飽和カルボン酸グラフト変性樹脂は、メルトフローレート（ＭＦＲ）が０．１〜５０ｇ／１０分（２１６０ｇ荷重、１９０℃）、好ましくは０．２〜３０ｇ／１０分の範囲にあることが好ましい。
【手続補正９】
【補正対象書類名】明細書
【補正対象項目名】００５１
【補正方法】変更
【補正の内容】
【００５１】
【発明の効果】
本発明の成形用樹脂組成物においては、有機充填材料（Ａ）２０〜７９重量％、曲げ剛性率（ＡＳＴＭ  Ｄ７９０Ａ  オルゼン式スティフネス）が３〜６０ＭＰａの熱可塑性樹脂又はエラストマー（Ｂ）７０〜２０重量％、及び不飽和カルボン酸又はその誘導体により変性した変性樹脂（Ｃ）１〜２０重量％からなることにより、有機充填材料を高濃度で配合することが可能になり、しかも機械的強度と表面の平滑性、柔軟性に優れた成形用樹脂組成物を提供することが可能になった。